본 발명은 하이드로젤 마이크로 구조체가 패터닝된 나노투과막, 이 나노투과막의 제조방법, 및 상기 나노투과막을 포함한 세포 배양장치에 관한 것이다. 본 발명에 의하면 3차원 구조를 갖는 나노투과막상에 선택적인 위치에서 하이드로젤 마이크로 패터닝이 가능하다. 또한, 3차원 구조를 갖는 나노투과막상에 세포와 생리활성 물질을 함께 또는 분리하여 캡슐화된 하이드로젤 마이크로 패터닝을 제공할 수 있다. 또한, 본 발명의 하이드로젤 마이크로 패터닝된 나노투과막 및 이를 포함하는 3차원 세포 배양장치는 인체모방이 가능한 3차원 미세환경을 제공하므로 조직공학, 세포분화, 세포를 기초로 한 진단기술 및 약물 스크리닝 분야에 적용할 수 있다.
주어진 문장을 읽고 간략하게 요약해주세요.

문장: 
[ 발명의 명칭 ]
나노투과막상의 하이드로젤 마이크로 구조체와 이의 제조방법 및 이를 이용한 세포 부유 배양 장치Hydrogel Micro-pattern on Nanoporous Membrane, Manufacturing Method Thereof and Cell Floating Culture Device Using The Same
[ 기술분야 ]
본 발명은 나노투과막상의 하이드로젤 마이크로 구조체와 이의 제조방법 및 이를 이용한 세포 부유 배양 장치에 관한 것이다.
[ 배경기술 ]
하이드로젤(hydrogel)은 고유의 생체적합성이 있어 세포고정화 및 전달에 사용될 수 있는 생체적합성 고분자 재료이다.  하이드로젤은 물을 분산매로 하는 젤로서 화학적 반응, 열에 의한 반응 또는 빛에 의한 반응에 의하여 가교결합(cross-linked bond)을 이룬다.  포토리소그래피(photolithography)와 같이 빛에 의해 수행되는 하이드로젤의 가교결합은 복잡한 구조체를 가장 정확하게 만드는 방법이다.  폴리에틸렌글리콜(PEG)은 광가교 결합성 생체재료로써, 생활성 물질의 방출조절, 재생의학(regenerative medicine), 또는 줄기세포분화(stem cell differentiation)분야에 많이 응용된다.  특히, 말단기가 메타크릴염(methacrylate) 또는 아크릴계(acrylate group)로 처리된 PEG는 광개시제(photoinitiator)를 첨가하여 자외선에 노출시키면 빠른 가교결합(cross-linked bond)을 하는 특성이 있어 포토리소그래피 공정에 많이 사용된다.  이러한 PEG의 광가교결합 특성은 세포 미세환경 상호작용(cell-microenvironment interaction) 또는 생체모방조직(biomimetic tissue)을 제조하는데 사용될 수 있다.  하이드로젤-마이크로시스템(hydrogel-microsystem)을 기초로 한 조직공학은 재생의학 또는 암세포연구에서 활용되고 있다.  하이드로젤-마이크로패터닝(hydrogel-micropatterning)은 하이드로젤을 미세하게 패턴화하고 각 하이드로젤에 세포 또는 생활성물질(bioactive material)을 첨가하여 미세환경을 조절하는 기술로 세포캡슐화연구, 세포응집 연구 및 세포간 상호작용 연구에 활용되고 있다.  포토리소그래피, 현적방법(hanging drop) 및 마이크로주형(micro-mold)방법과 같은 하이드로젤-마이크로패터닝(hydrogel-micropatterning)은 특정한 세포에 적용되는 생활성물질(bioactive substance)을 이용하여 세포의 미세환경을 구성할 수 있으므로 적은 양의 세포와 생활성물질만으로도 다양한 실험을 수행할 수 있는 장점이 있다.  특히, 포토리소그래피를 기초로 한 하이드로젤-마이크로패터닝은 매우 간단하고 정확하게 패턴을 형성할 수 있다.  Kahp Y. Suh 등은 간단한 방법으로 유리 기판 위에 패턴을 형성하여 세포캡슐화 및 세포간 결합을 보여주었다.  그러나 이런 장점에도 불구하고, 유리 기판 또는 폴리디메틸실록산(polydimethylsiloxane, PDMS) 기판과 같은 고정기판에서 이루어진 패턴은 2D 구조체라는 한계가 있다.  이처럼 하이드로젤을 기초로 한 마이크로 패터닝 기술은 플라스틱 플레이트와 슬라이드 글라스와 같은 기판의 사용으로 인한 제한이 있다.  종래의 포토리소그래피공정은 UV 방사선을 광결합이 가능한 폴리머 용액에 직접적인 노출시킴으로 하이드로젤-마이크로패턴을 제작하였다.  상기방법은 투명성이 뛰어난 유리를 기초로 한 기판 위에 원하는 크기와 모양을 완벽하게 제어하여 만들 수 있다.  기판 때문에 3차원의 미세환경을 만들어낼 수 없었던 단점은 다공성인 나노투과막(nanofiber membrane)을 사용함으로 상기의 한계를 극복할 수 있다.  전기 방사로 제작된 나노투과막은 특유의 망목구조로 인하여 조직 지지체로서 재생의학(regenerative medicine)에 응용될 수 있어 주목받고 있다.  망목구조는 실제 생체조직과 매우 유사하여 생체모방의 미세환경을 구현 할 수 있다.  나노투과막의 특징은 생체 적합성이 뛰어나고 말단 그룹이 기능화된 재료로 이루어진 완벽한 단일 구조체를 만들어 낼 수 있다는 점이다.  그러므로 나노투과막과 결합된 하이드로젤 마이크로 패턴은 나노투과막-하이드로젤 이중층을 토대로 실제의 3차원의 환경을 만들어낼 수 있다.그러나 상기 시스템의 세포가 미디어 속에서 배양되면 구조체의 패턴과 패턴 사이의 확산 방향이 무작위로 되는 단점이 있다.  상기 현상은 세포간 결합 또는 세포 거동의 효과를 감소시킨다.  몇몇의 연구자들은 3차원의 하이드로젤 마이크로 구조체와 전기 방사된 나노투과막에 결합된 하이드로젤 마이크로 구조체를 구현하였으나, 패턴에서 패턴으로 또는 패턴에서 기판방향으로의 선택적인 확산을 조절 할 수 없었다.  상기 단점을 극복하고 나노투과막의 다양한 활용을 위하여 세포 부유 배양 장치는 멤브레인의 동적이고 선택적인 확산을 위한 최고의 응용방법이 될 수 있다. 그러나 앞선 연구에서는 세포 부유 배양 장치로부터의 확산은 위에서 아래의 방향인 하이드로젤 마이크로 패턴-나노막으로 제한된다. 이는 생리활성 물질에 의한 세포 신호 또는 세포 거동의 세포간 결합을 가속시켜줄 수 있으나 모든 방향에서의 선택적인 확산을 보여주기 위해서는 선택적인 패터닝이 필요하다. 요약하자면, 이전의 하이드로젤 마이크로 패터닝 연구는 포토리소그래피를 기초로 했다. 이 패터닝 기술에서, PEG하이드로젤의 광가교결합 특성으로 인해 하이드로젤 마이크로 구조체를 형성하는데 쓰였다. 이런 기술은 간단하고 정확하다는 특성을 가지나, 유리나 PDMS 같은 정적인 기판으로 인해 2차원적인 구조체라는 한계를 갖는다. 3차원적인 구조체를 위해, 몇몇의 연구는 마이크로 주형 또는 전기 방사된 나노투과막을 사용하였으나, 선택적이고 동적인 확산방법은 수행할 수 없었다.  또한 몇몇의 연구자들은 세포 부유 배양 시스템을 시도하였으나, 위에서 아래로의 확산방향만 보여줄 뿐 좌우를 포함한 전 방향으로의 선택적인 확산은 하지 못했다.본 명세서에서 언급된 특허문헌 및 참고문헌은 각각의 문헌이 참조에 의해 개별적이고 명확하게 특정된 것과 동일한 정도로 본 명세서에 참조로 삽입된다. 
[ 선행기술문헌 ]

[ 비특허문헌 ]
1. A. S. Hoffman, Advanced Drug Delivery Review, 2002, 54, 3-12.2. G. M. Cruise, et al., Biomaterials, 1998, 19, 1287-1294.3. J. H. Jang, et al., Angewante Chemie-International Edition, 2007, 46, 9027-9031.4. P. Panda, et al., Lab on a Chip, 2008, 8, 1056-1061.5. J. Berger, et al., European Journal Pharmaceutics and Biopharmaceutics, 2004, 57, 19-34.6. X. Z. Shu, et al., Biomaterials, 2003, 24, 3825-3834.7. Y. Ling, et al., Lab on a Chip, 2007, 7, 756-762.8. L. E. Millon, et al., Journal of biomedical materials research. Part B, Applied biomaterials, 2006, 79, 305-311.9. S. Yamaguchi, et al., Angewante Chemie International Edition, 2012, 51, 128-131.10. K. Y. Suh, et al., Biomaterials, 2004, 25, 557-563.11. J. C. Culver, et al., Advanced Materials, 2012, 24, 2344-2348.12. N. A. Peppas, et al., European Journal Pharmaceutics Biopharmaceutics, 2000, 50, 27-46.13. C. C. Lin and A. T. Metters, Advanced Drug Deliver Review, 2006,58, 1379-1408.14. K. A. Davis and K. S. Anseth, Critical Reviews in Therapeutics Drug Carrier Systems, 2002, 19, 385-423.15. D. S. W. Benoit, et al., Anseth, Biomaterials, 2007, 28, 66-77.16. J. L. Drury and D. J. Mooney, Biomaterials, 2003, 24, 4337-4351.17. A. Khademhosseini and R. Langer, Biomaterials, 2007, 28, 5087-5092.18. W. G. Koh, et al., Langmuir, 2002, 18, 2459-2462.19. Y. S. Torisawa, et al., Tissue Engineering Part C-Methods, 2011, 17, 61-67.20. K. H. Lee, et al., Lab on a Chip, 2011, 11, 1168-1173. 21. C. Y. Li, et al., Tissue engineering. Part A, 2014, 20, 2200-2212. 22. N. Liu, et al., Lab on a Chip, 2014, 14, 1367-1376.23. Y. C. Tung, et al., Analyst, 2011, 136, 473-478.24. S. Park, et al., Advanced Materials, 2014, 26, 2782-2787.25. S. F. Wong, et al., Biomaterials, 2011, 32, 8087-8096.26. K. H. Lee, et al., Biomedical Microdevices, 2007, 9, 435-442.27. D. R. Nisbet, et al., Journal of Biomater Applications, 2009, 24, 7-29.28. S. G. Kumbar, et al., Biomedical Materials, 2008, 3.29. S. J. Liu, Y. C. Kau, C. Y. Chou, J. K. Chen, R. C. Wu and W. L.Yeh, Journal of Membrane Science, 2010, 355, 53-59.30. H. Yoshimoto, et al., Biomaterials, 2003, 24, 2077-2082.31. X. M. Mo, et al., Biomaterials, 2004, 25, 1883-1890.32. H. S. Kim and H. S. Yoo, Journal of Controlled Release, 2010, 145, 264-271.33. S. Sugaya, et al., Langmuir, 2012, 28, 14073-14080.34. H. J. Lee, et al., Advanced Functional Materials, 2013, 23, 591-597.35. F. Evenou, et al., Lab on a Chip, 2012, 12, 1717-1722.36. Y. Y. Choi, et al., Biomaterials, 2010, 31, 4296-4303.37. K. H. Lee, et al., Small, 2009, 5, 1264-1268.  
[ 발명의 개요 ]

[ 해결하려는 과제 ]
본 발명자들은 하이드로젤 마이크로 패터닝을 통해 3차원 생체모방 미세환경을 제공하기 위하여 연구 노력한 결과, 폴리디메틸실록산 오목주형을 이용하여 HepG2 세포와 VEGF가 캡슐화된 하이드로젤 마이크로 구조체를 폴리에테르설폰 나노투과막상에 성공적으로 패터닝하고 이를 세포 부유 배양장치에서 배양하여 세포의 기능을 확인함으로서 본 발명을 완성하였다.   본 발명의 목적은 오목주형을 이용하여 나노투과막상에 하이드로젤 마이크로 구조체를 패터닝하는 방법을 제공하는 것에 있다. 본 발명의 다른 목적은 상기 방법에 의해 제조된 하이드로젤 마이크로 구조체가 패터닝된 나노 투과막을 제공하는 것에 있다.  본 발명의 또 다른 목적은 상기 나노 투과막을 포함하는 세포 부유 배양 장치를 제공하는 것에 있다.  본 발명의 다른 목적 및 기술적 특징은 이하의 발명의 상세한 설명, 청구의 범위 및 도면에 의해 보다 구체적으로 제시된다.  
[ 과제의 해결 수단 ]
본 발명의 일 양태에 따르면, 본 발명은 다음의 단계를 포함하는 나노투과막상에 하이드로젤 마이크로 구조체를 패터닝하는 방법을 제공한다:  (a) 오목면을 갖는 주형(mold)을 준비하는 단계;  (b) 상기 주형의 오목면에 광경화성 폴리머를 채우는 단계; (c) 상기 오목면에 광경화성 폴리머가 채워진 주형상에 나노투과막을 씌우는 단계; (d) 상기 나노투과막이 씌워진 주형상에 광을 조사하는 단계; 및  (e) 상기 주형을 제거하는 단계.  단계(a): 오목면을 갖는 주형(mold)을 준비하는 단계먼저, 하이드로젤 마이크로 구조체를 형성하기 위한 오목면을 갖는 주형을 제조한다.  본 발명의 오목면을 갖는 주형은 다수의 음각패턴이 형성된 고분자로 제조할 수 있다.  본 발명의 일 구현예에 따르면, 상기 오목면을 갖는 주형은 실리콘(silicon) 재질로 제조된다. 상기 실리콘(silicone)은 규소와 산소의 결합(...-Si-O-Si-O-...)을 주축으로 하는 중합체를 의미한다.  결정 형태의 실리콘에 염화메틸(CH3Cl)을 반응시켜 디메틸디클로로실란(dichlorodimethylsilane)을 합성한 후 가수분해 시키면 실록산 결합이 형성된다. 상기 실리콘은 바람직하게는 폴리디메틸실록산(polydimethylsiloxane, PDMS) 또는 올리고실록산(oligosiloxane)으로 이루어진 실리콘 수지를 사용할 수 있으나 이에 한정된 것은 아니다.  본 발명의 일 구현예에 따르면, 상기 오목면을 갖는 주형은 폴리디메틸실록산(PDMS)으로 제조한다.  본 발명에서 오목면의 반경과 오목면 사이의 간격은 패터닝하고자 하는 하이드로젤 마이크로 구조체의 특성에 따라 적합하게 선택할 수 있으며, 바람직하게는 오목면의 반경은 200 - 300μm, 오목면간의 간격이 400 - 500μm 의 범위에서 선택할 수 있다.  단계(b): 오목면에 광경화성 폴리머 및 광개시제를 채우는 단계상기 제조한 오목면을 갖는 주형에 광경화성 폴리머를 채운다.  본 발명의 일 구현예에 따르면, 광경화성 폴리머는 폴리머 및 광개시제(photoinitiator)를 포함하는 혼합물이다.  상기 광경화성 폴리머는 자외선(Ultraviolet, UV)에 의해 경화하는 자외선 경화성 폴리머 또는 전자선(Electron Beam)에 의해 경화하는 전자선 경화성 폴리머를 포함한다.  본 발명에서 사용할 수 있는 자외선 경화성 폴리머는 골격분자의 구조에 따라 라디칼 중합(Radical Polymerization) 타입의 폴리에스테르 아크릴레이트, 에폭시 아크릴레이트, 우레탄 아크릴레이트, 폴리에테르 아크릴레이트, 폴리에틸렌글리콜디아크릴레이트 및 실리콘 아크릴레이트가 있으며 양이온 중합(Cationic Polymerization)타입의 치환식 에폭시 수지, 글리시딜에테르 에폭시 수지, 에폭시 아크릴레이트 및 비닐에테르가 있으나 이에 한정되지 않는다. 본 발명의 일 구현예에 따르면, 상기 광경화성 폴리머를 구성하는 폴리머는 폴리에스테르아크릴레이트, 에폭시아크릴레이트, 우레탄아크릴레이트, 폴리에테르아크릴레이트, 폴리에틸렌글리콜디아크릴레이트, 실리콘아크릴레이트, 치환식 에폭시수지, 글리시딜에테르 에폭시수지, 에폭시 아크릴레이트 또는 비닐에테르로 구성된 군으로부터 선택된 하나 이상의 고분자 또는 이들의 중합체 또는 이들의 혼합물로 구성될 수 있다.  본 발명의 구체적인 일 실시예에 따르면, 본 발명의 광경화성 폴리머는 폴리(에틸렌 글리콜)디아크릴레이트(PEGDA)이다.   본 발명의 자외선 경화성 폴리머에 사용할 수 있는 광개시제는 라디칼 중합 타입의 벤조인에테르류 및 아민류가 있으며 양이온 중합 타입의 디아조늄염, 요오드늄염, 술포늄염, 메탈노센화합물이 있으나 이에 한정되지 않는다. 본 발명의 일 구현예에 따르면, 상기 광개시제는 벤조인에테르류, 아민류, 디아조늄염, 요오드늄염, 술포늄염, 케톤류화합물 또는 메탈노센화합물으로 구성된 군으로부터 선택된 하나 이상인 것일 수 있다.    본 발명의 구체적인 일 실시예에 따르면, 본 발명의 광개시제는 irgacure2959(Ciba specialty chemical, Germany)이다.  본 발명의 일 구현예에 따르면, 본 발명의 광경화성 폴리머는 UV에 의해 경화된다. 본 발명의 다른 구현예에 따르면, 오목면에 광경화성 폴리머를 채우기 전에 오목면에 세포 또는 생리활성물질을 먼저 채우거나, 또는 광경화성 폴리머와 세포 또는 생리활성물질을 혼합한 후 오목면에 채울 수 있다.   본 발명에 사용할 수 있는 세포는 간세포, 상피 세포, 섬유아세포, 골아세포, 연골세포, 인간 유래 제대혈 세포, 인간 골수유래 중간엽 줄기세포, 신경 세포, 표피세포, 각질세포, 조혈세포, 멜라닌 세포, 연골세포, 림프구(B 및 T 림프구), 적혈구, 대식세포, 단핵구, 단핵 세포, 섬유모세포, 심근 세포 및 다른 근육 세포로 이루어진 군에서 선택될 수 있으나 이에 한정되는 것은 아니다. 본 발명의 상기 생리활성물질(physiological active substance)은 미량으로 생체의 기능에 큰 영향을 미치는 물질을 의미한다.  상기 생리활성물질은 예를 들어 비타민, 호르몬, 효소, 신경전달물질로 이루어진 군으로부터 선택되는 1종 또는 2종 이상의 물질을 포함하나, 이에 한정된 것은 아니다.   본 발명의 일 구현예에 따르면, 상기 생리활성물질은 단백질, 펩타이드, 탄수화물, 지질, 핵산 및 생활성 분자로 이루어진 군으로부터 선택되는 1종 또는 2종 이상의 물질일 수 있으나 이에 한정되지 않는다.  상기 단백질은 화학적으로는 약 20종의 아미노산이 펩티드결합으로 연결되어 있는 생체고분자이며 효소, 구조단백질, 세포골격단백질, 수축성단백질, 접착단백질, 방어단백질(항원 또는 항체), 수용체단백질, 수송단백질 및 영양단백질을 포함하나 이에 한정된 것은 아니다.  상기 펩타이드는 아미노산의 중합체로서 항균펩타이드, 디펩타이드(dipeptide), 코퍼펩타이드(copper peptide), 테트라펩타이드(tetrapeptide), 펜타펩타이드(pentapeptide), 헥사펩타이드(hexapeptide), 옥타펩타이드(octapeptide) 및 올리고펩타이드(oligopeptide)를 포함하나 이에 한정된 것은 아니다.   상기 지질은 세포를 구성하는 주요 유기화합물의 하나로 중성지방, 지방산, 인지질 및 콜레스테롤을 포함하나 이에 한정된 것은 아니다. 상기 탄수화물은 단당류가 결합한 중합체로서 포도당, 과당, 수크로스, 락토스, 녹말, 글리코겐 및 셀룰로스를 포함하나 이에 한정된 것은 아니다.   상기 핵산은 질소를 함유하는 염기, 오탄당 및 인산으로 이루어지는 단일 뉴클레오타이드를 기본 단위로 하여, 각 뉴클레오타이드가 인산 디에스테르 결합으로 중합된 긴 쇄상의 폴리뉴클레오티드로서 DNA 및 RNA를 포함하나 이에 한정된 것은 아니다. 본 발명에서 사용할 수 있는 생리활성물질은 바람직하게는 성장인자, 성장 호르몬, 펩타이드 또는 단백질 의약품, 소염진통제, 항암제, 항바이러스제, 성호르몬, 항생제, 항균제 또는 화합물 등을 포함하며, 구제척으로, 전환성장인자(transforming growth factor, TGF), 섬유아세포 성장인자(fibroblast growth factor, FGF), 골형태발생단백질(bone morphogenic protein, BMP), 혈관내피세포성장인자(vascular endothelial growth factor, VEGF), 표피성장인자(epidermal growth factor, EGF), 인슐린-유사 성장인자(insulin-like growth factor, IGF), 혈소판-유래 성장인자(platelet-derived growth factor, PDGF), 신경성장인자(nerve growth factor, NGF), 간세포 성장인자(hepatocyte growth factor, HGF), 태반 성장인자(placental growth factor, PIGF), 과립구 콜로니 자극인자(granulocyte colony stimulating factor, G-CSF)의 성장인자; 헤파린(heparin), 동물 성장 호르몬(porcine growth hormone, pGH), 인간 성장 호르몬(human growth hormone, hGH), 적혈구 증강제(erythropoietin, EPO), 과립구 집락 자극인자(granulocyte colony stimulating factor, gCSF), 인터페론 (interferon, INF), 난포 자극 호르몬(follicle stimulating hormone, FSH), 황체 호르몬(luteinizing hormone, LH), 고세릴린 아세테이트(goserelin acetate), 루프로레인 아세테이트(leuprorelin acetate), 데카펩틸(triptorelin acetate), 황체 호르몬 방출 호르몬 작동약(luteinizing hormone-releasing hormone agonist, LH-RH agonist)의 펩타이드 또는 단백질 의약품; 덱사메타손(dexamethasone), 인도메타신 (indomethacin), 이부프로펜(ibuprofen), 케토프로펜(ketoprofen), 피록시캄(piroxicam), 플루비프로펜(flurbiprofen), 디클로페낙(diclofenac)의 소염진통제; 파클리탁셀(paclitaxel), 독소루비신(doxorubicin), 캄토테신(camptothecin), 5-플루오로우라실(5-fluorouracin), 사이토신 아라비노스(cytosine arabinose), 메토트렉세이트(methotrexate)의 항암제; 아시클로버(acyclovir), 루바빈(robavin), 타미플루(tamiflu)의 항바이러스제; 테스토스테론(testosterone), 에스트로젠(estrogen), 프로게스테론(progesterone), 에스트라다이올(estradiol)의 성호르몬; 테트라사이클린(tetracycline), 미노사이클린(minocycline), 독시사이클린(doxycycline), 오플록사신(ofloxacin), 레보프록사신(levofloxacin), 시프로프록사신(ciprofloxacin), 클라리스로마이신(clarthromycin), 에리쓰로마이신(erythromycin), 세파클러(cefaclor), 세포탁심(cefotaxim), 이미페넴(imipenem), 페니실린(penicillin), 겐타마이신(gentamicin), 스트렙토마이신(streptomycin), 반코마이신 (vacomycin)의 항생제; 케토코나졸(ketoconanzole), 이트라코나졸(itraconazole), 플루코나졸(fluconazole), 암포테리신-B(amphotericin-B), 니스타틴(mystatin), 그리 세오풀빈(griseofulvin) 등의 항진균제(anti-fungal drug); β-인산글리세롤(β-glycerophosphate), 아스코르베이트(ascorbate), 하이드로코르티손(hydrocortisone), 5-아자사이티딘(5-azacytidine) 등의 화합물 사용될 수 있다. 단계(c): 오목면에 광경화성 폴리머 및 광개시제가 채워진 주형상에 나노투과막을 씌우는 단계상기 주형상의 오목면에 폴리머 및 광개시제를 채운 후에 나노투과막을 씌운다.  본 발명의 구체적인 일 구현예에 따르면, 주형의 표면은 친수성 특성을 부여하기 위해 산소플라즈마로 처리할 수 있다.  친수성 특성이 부여된 주형은 나노투과막과의 접착성이 향상된다.   본 발명 일 구현예에 따르면, 상기 나노투과막은 고분자, 예를 들어, 엘라스틴, 히알루론산, 알지네이트, 젤라틴, 콜라겐, 셀룰로오스, 폴리에틸렌글리콜(PEG), 폴리에틸렌옥사이드(PEO), 폴리카프로락톤(PCL), 폴리락트산(PLA), 폴리글리콜산(PGA), 폴리에테르설폰(PES), 폴리우레탄(PU), 폴리[(락틱-co-(글리콜산)) (PLGA), 폴리[(3-하이드록시부티레이트)-co-(3-하이드록시발러레이트) (PHBV), 폴리다이옥산온(PDO), 폴리[(L-락타이드)-co-(카프로락톤)], 폴리(에스테르우레탄) (PEUU), 폴리[(L-락타이드)-co-(D-락타이드)], 폴리[에틸렌-co-(비닐 알코올)] (PVOH), 폴리아크릴산(PAA), 폴리비닐알코올(PVA), 폴리비닐피롤리돈(PVP), 폴리스티렌(PS) 및 폴리아닐린 (PAN)으로 구성된 군으로부터 선택된 하나이상의 생체적합성 고분자 또는 이들의 공중합체 또는 이들의 혼합물로 형성되나 이에 한정된 것은 아니다.  본 발명의 다른 구현예에 따르면, 상기 나노투과막은 전기방사(electrospining) 방식으로 제조될 수 있다.  본 발명의 다른 구현예에 따르면, 본 발명의 나노투과막은 상기 고분자 물질을 사용하여 전기방사방식으로 제조될 수 있다.  단계(d): 상기 나노투과막이 씌워진 주형상에 광을 조사하는 단계나노투과막이 씌워진 주형상에 광을 조사하여 광경화성 폴리머의 경화를 유도한다.  본 발명의 주형상에 조사되는 광은 상기 광경화성 폴리머의 경화를 유도할 수 있는 광으로서, 바람직하게는 UV 이다.   단계(e): 상기 주형을 제거하는 단계상기 광을 조사한 후 주형을 제거하여 하이드로젤 마이크로 구조체가 패터닝된 나노투과막을 얻는다.  본 발명의 다른 양태에 따르면, 본 발명은 상기 설명된 방법으로 제조된 것을 특징으로 하는 하이드로젤 마이크로 구조체가 패터닝된 나노투과막을 제공한다.   본 발명의 또 다른 양태에 따르면, 본 발명은 상기 제조된 하이드로젤 마이크로 구조체가 패터닝된 나노투과막을 포함하는 세포 부유 배양 장치를 제공한다.  본 발명의 세포 부양 배양 장치는 부착 세포 배양을 위한 방법으로 종래의 부착 세포 배양법이 가진 2차원적 세포 성장의 한계를 하이드로젤 마이크로 구조체와 나노투과막의 다공성 성질을 이용하여 3차원적 세포 성장이 가능케 한다.  본 발명에서 사용한 하이드로젤 마이크로 구조체와 나노투과막은 캡슐화된 생리활성 물질의 확산의 방향을 3차원으로 조절할 수 있으며 및 세포의 성장을 3차원으로 관찰할 수 있는 장점이 있다.   본 발명의 일 구현예에 따르면, 세포 부유 배양 장치는 상기 세포 부유 배양 장치는 (i) 나노투과막이 부착되는 나노투과막 부착프레임; (ii) 상기 나노투과막 부착 프레임을 지지하는 지지다리; 및 (iii) 상기 나노투과막 부착 프레임에 부착된 하이드로젤 마이크로 구조체가 패터닝된 나노투과막을 포함한다. 본 발명의 세포 부유 배양 장치에 부착되는 나노투과막은 상기 설명된 방법에 의해 제조된 하이드로젤 마이크로 구조체가 패터닝된 나노투과막일 수 있다.  상기 세포 부유 배양 장치에서 나노투과막 부착 프레임은 나노투과막의 형상에 따라 달라질 수 있으며 특정의 형태로 한정되지 않는다.  예컨대 나노투과막이 4각형인 경우 나노투과막 부착 프레임도 4각형 모양일 수 있다.  상기 나노투과막 부착 프레임을 지지하는 지지다리는 하이드로젤 마이크로 구조체가 패터닝된 나노투과막이 세포 배양 장치의 표면에서 부착하지 않도록 하여, 하이드로젤 마이크로 구조체 내부에 포함된 세포가 세포 배양액내에서 3차원적으로 배양될 수 있도록 프레임을 지지하는 역할을 한다.  따라서, 상기 지지다리는 상기한 목적을 달성할 수 있도록 하는 범위에서 나노투과막 부착 프레임의 적합한 위치에 결합될 수 있다.  바람직하게는 상기 나노투과막 부착 프레임의 하단부에 부착된다.  
[ 발명의 효과 ]
본 발명의 이점은 다음과 같다:(i) 본 발명에 의하면 3차원 구조를 갖는 나노투과막상에 선택적인 위치에서 하이드로젤 마이크로 패터닝이 가능하다.  (ii) 본 발명에 의하면 3차원 구조를 갖는 나노투과막상에 세포와 생리활성 물질을 함께 또는 분리하여 캡슐화된 하이드로젤 마이크로 패터닝을 제공할 수 있다.  (iii) 본 발명에 의하면 하이드로젤 마이크로 패터닝된 나노투과막을 포함하는 3차원 세포 배양장치를 제공할 수 있다. (iv) 본 발명의 하이드로젤 마이크로 패터닝된 나노투과막 및 이를 포함하는 3차원 세포 배양장치는 인체모방이 가능한 3차원 미세환경을 제공하므로 조직공학, 세포분화, 세포를 기초로 한 진단기술 및 약물 스크리닝 분야에 적용할 수 있다.  
[ 도면의 간단한 설명 ]
도 1은 나노투과막상에 하이드로젤 마이크로 패터닝을 수행하는 방법을 보여준다.도 2는 세포 부유 배양 장치에서 나노투과막상에 하이드로젤 마이크로 패터닝을 수행하는 방법을 보여준다. 도 3의 패널 (a)와 패널 (b)는 PES 나노투과막의 전자현미경 사진을 보여준다.  패널 (c)는 PES나노투과막 인장강도를 보여준다.  패널 (d)는 PES나노투과막의 공극크기를 보여준다.   도 4의 패널 (a)는 나노투과막상에 패터닝된 하이드로젤 마이크로 구조체의 광학사진을 보여준다.  패널 (b)는 나노투과막상에 패터닝된 하이드로젤 마이크로 구조체의 형광사진과 광학사진이 병합된 것을 보여준다.  패널 (c)는 나노투과막상에 패터닝된 하이드로젤 마이크로 구조체를 측면에서 촬영한 사진을 보여준다.  패널 (d)는 나노투과막상에 패터닝된 하이드로젤 마이크로 구조체를 공초점 레이져 현미경으로 촬영한 사진을 보여준다. 도 5의 패널 (a)는 절반이 막힌 PDMS 오목주형을 보여준다.  패널 (b)는 왼편에는 나노투과막상에 로다민 B가 캡슐화되어 패터닝된 하이드로젤 마이크로 구조체와 오른편에서는 나노투과막상에 형광비드가 캡슐화되어 패터닝된 하이드로젤 마이크로 구조체의 형광사진과 광학사진이 병합된 사진을 보여준다.  패널 (c)는 왼편에는 나노투과막상에 BSA-FITC가 캡슐화되어 패터닝된 하이드로젤 마이크로 구조체와 오른편에서는 나노투과막상에 형광비드가 캡슐화되어 패터닝된 하이드로젤 마이크로 구조체를 공초점 레이져 현미경으로 촬영한 사진을 보여준다. 도 6의 패널 (a)는 HepG2세포가 배양된 주형의 광학사진을 보여준다.  패널 (b)는 나노투과막상에 HepG2세포가 캡슐화되어 패터닝된 하이드로젤 마이크로 구조체의 사진을 보여준다. 패널 (c)는 나노투과막상에 캡슐화된 HepG2세포가 염색되어 패터닝된 PEGDA하이드로젤 마이크로 구조체를 공초점 레이져 현미경으로 촬영한 사진을 보여준다.도 7의 패널 (a)는 반쪽이 막힌 PDMS 오목주형에 배양된 세포의 광학사진을 보여준다.  패널 (b)는 나노투과막상에 HepG2세포가 캡슐화되어 패터닝된 하이드로젤 마이크로 구조체의 형광사진을 보여준다.  패널 (c)는 나노투과막상에 HepG2세포가 캡슐화되어 패터닝된 하이드로젤 마이크로 구조체의 공초점 레이져 현미경으로 촬영한 사진을 보여준다.도 8은 각 실험군에서 5일간 HepG2세포를 배양한 후 요소생성을 측정하여 세포의 간특이기능을 평가한 것을 보여준다.  패널 (a)는 음성대조군으로 사용한 나노투과막상에 HepG2세포만을 캡슐화하여 패터닝한 하이드로젤 마이크로 구조체의 결과를 보여준다.  패널 (b)는 나노투과막상의 반쪽 면에 HepG2세포가 캡슐화된 하이드로젤 마이크로 구조체와 나노투과막상의 다른 반쪽 면에 혈관내피세포성장인자(VEGF)를 캡슐화된 하이드로젤 마이크로 구조체를 패터닝한 결과를 보여준다.  패널 (c)는 나노투과막상의 HepG2세포가 캡슐화된 하이드로젤 마이크로 구조체와 나노투과막에 NIH3T3 섬유아세포가 공배양 된 결과를 보여준다. 
[ 발명을 실시하기 위한 구체적인 내용 ]
실시예  실험재료 및 방법1. 실험재료  N,N-디메틸아세트아마이드(N, N-dimethylacetamide, DMAC, 대정화금, 한국)은 폴리에테르설폰(poly ether sulfone, PES, Basf Co. Germany)의 용매로 사용하였고 디메틸포름아미드(dimethylformamide, Junsei, 일본)는 폴리우레탄(polyurethane, PU, Dow chemical, U.S.A.)의 용매로 사용하였다.  세포의 형광염색을 위해 Alexa Fluor 594 phalloidin (Invitrogen, U.S.A.)과 Live/Dead assay kit (Invitrogen, U.S.A.)를 사용하였으며 살아있는 세포를 추적 및 관찰하기 위하여 Cell Tracker™ Red CMTPX (Invitrogen, U.S.A.)을 사용하였다.  포토리소그래피방법을 이용한 하이드로젤 마이크로 패터닝을 위하여 폴리에틸렌글리콜 디아크릴레이트(Poly ethylene glycol diacrylate, PEGDA, Polyscience, Invitrogen, U.S.A.)와 광경화제인 Photoinitiator Irgacure2959 (2-Hydroxy-4′ -(2-hydroxyethoxy)-2- methylpropiophenone)를 혼합하고 UV를 이용하여 광가교결합을 수행하였다.2. 폴리에테르설폰(PES)나노투과막의 제조 전기방사를 이용하여 세포의 확산이 가능한 세포지지체인 폴리에테르설폰(PES) 또는 폴리우레탄(PU)나노투과막을 제작하였다.  PES나노투과막의 제조를 위하여 40중량％의 PES를 용매인 디메틸아세크아마이드(DMAC)에 혼합하고 로테이터(PTR-35, Grant bio, England)에서 8시간 동안 교반하였다.  PES의 전기방사를 위하여 상기 교반 된 상기 PES용액 10㎖을 전기방사용 10㎖ 실린지에 주입하고 실린지에 전도성 금속으로 제작된 25G 실린지 팁을 설치하였다.  콜렉터는 드럼 방식의 회전콜렉터를 사용하였으며 콜렉터에 A4 용지를 감싸 제조된 PES나노투과막을 콜렉터로부터 쉽게 떼어낼 수 있도록 하였다.  실린지 팁과 콜렉터의 거리를 35 - 40cm가 되도록 설정한 후 11kV의 전기장을 실린지 팁에 가하여 방사속도 0.1㎖/시간으로 90시간 동안 방사하였다. 방사 후 80°C 오븐에서 24시간 동안 잔여 유기용매를 제거하였다.  폴리우레탄(PU)나노투과막을 제조하기 위하여 15중량%의 PU를 용매인 디메틸포름아미드와 혼합하고 24시간 동안 교반하였다. 혼합된 PU용액 10㎖을 전기방사용 10㎖실린지에 주입하고 전도성 금속으로 제작된 25G 실린지 팁을 설치하였다.  실린지 팁과 콜렉터의 거리를 35 - 40cm으로 설정하고 15kV의 전기장을 가하여 방사속도 0.1㎖/시간으로 70시간 동안 방사한 후 80°C의 오븐에서 24시간 동안 유기용매를 제거하였다.  3. 나노투과막의 특성 평가  PES나노투과막의 인장강도는 마이크로장력시험장치(micro tensile test machine, TopTac2000, YeonJin, Korea)을 사용하여 측정하였다.  측정조건은 상온; 게이지의 길이는 25mm; 시편의 두께 80μm; 시편의 너비 8mm; 및 시편을 당기는 속도는 0.17mm/초로 하였다.  PES 또는 PU나노투과막의 표면 분석은 전계방사형주사현미경(field emission scanning electron microscopy, S-4300, Hitachi, Japan)을 사용하였다. PES나노투과막의 기공도는 기공측정기(capillary flow porometer, CFP-1500-AE, Porous Materials Inc, Taiwan)를 사용하여 측정하였다.4. 패터닝을 위한 마이크로 주형의 제조에폭시를 이용하여 반구모양의 패턴반경이 250μm이며 패턴간격이 450μm인 SU-8 주형을 제조하였다. 폴리디메틸실록산(PDMS)용액은 PDMS silgard 184 kit (dow corning, U.S.A.)의 PDMS 베이스와 건조시약(curing agent)를 각각 10:1.2의 무게비율로 10분간 혼합하여 제조하였다. 상기 제조된 PDMS용액은 진공건조기에서 거품을 제거한 후 SU-주형 위에 부어주고, 80°C의 오븐에서 30분간 경화하여 폴리디메틸실록산 오목 마이크로 주형(polydimethylsiloxane concave micro-mold)를 제조하였다.  5. 광가교성 PEGDA 하이드로젤 전구체의 제조 PEGDA 하이드로젤 전구체를 제조하기 위하여, 광개시제(photoinitiator, PI)인  irgacure2959를 사용하였으며 광개시제의 안정성을 고려하여 모든 과정을 암실에서 진행하였다.  15㎖ 튜브에 irgacure2959, PEGDA 하이드로젤 및 메탄올(대정화금, 한국)을 0.3, 0.6 및 1의 질량비로 혼합한 후 37°C의 인큐베이터에서 한 시간 동안 인큐베이션하여 PI용액을 제조하였다. 메탄올을 먼저 넣고 PEGAD 하이드로젤 및 irgacure2959을 차례대로 넣었다. 상기 제조한 PI용액과 PBS(Pasching, Austria)를 각각 5중량%와 95중량%으로 혼합하고 PEGDA 하이드로젤을 10중량%으로 첨가한 후 37°C의 인큐베이터에 1시간 동안 인큐베이션 하여 완벽하게 용해시켰다. 6. 나노투과막 위에 하이드로젤 마이크로 패터닝나노투과막 위에 반구의 PEGDA 하이드로젤 마이크로 패턴을 형성하는 전체의 과정은 도 1에서 보여준다.  PDMS 오목주형(PDMS concave mold)를 준비한 뒤 (도 1의 패널 a) 산소 플라즈마로 60초간 표면 처리를 수행하여 표면을 소수성에서 친수성으로 바꾸었다.  준비된 PEGDA 전구체를 표면 처리한 PDMS 오목주형 위에 도포하고(도 2의 패널 a) 셀 스크래퍼를 이용하여 용액을 오목한 패턴에 채워 주었다(도 1의 패널 c).  PEGDA 전구체 용액으로 채워진 PDMS 오목주형을 PES나노투과막으로 덮고(도 1의 패널 d) 30초 동안 2.08W의 강도로 UV를 광원과 4cm의 거리에서 노출시켰다(도 1의 패널 e). PES나노투과막은 소수성을 띄기 때문에 증류수를 흡수하진 않지만, PEGDA는 천천히 흡수할 수 있고 PES나노투과막에 뿌리를 내리듯 패터닝이 된다.  PEGDA 하이드로젤 마이크로 패턴은 주형을 걷어냄으로써 얻어낼 수 있으며 (도 1의 패널 f), 하이드로젤 마이크로 패턴은 PES나노투과막 위에 고정된 형태로 형성 된다(도 1의 패널 h).  7. 세포 및 생리활성 물질의 고정화간세포를 실험하는 매개체로 HepG2 세포주 (88065, Korea Cell Line Bank, South Korea)를 사용하였다.  세포배양은 90부피% DMEM, 10부피% FBS 및 1부피% 페니실린/스트렙토마이신로 구성된 배지에서 37°C 및 5% CO2 분위기인 인큐베이터에서 배양하였다.  트립신/EDTA를 처리하여 세포현탄액을 수득하고 세포의 수를 카운팅하여 1× 106 세포/㎖의 세포현탄액을 제조하였다.  산소 플라즈마로 표면이 처리된 PDMS 오목주형에 세포현탁액 100㎕을 주입하고 5일 동안 5% CO2 분위기의 37°C하에서 배양하였다.  배양과정이 끝난 뒤에, 세포추적자(cell tracker)를 세포에 주입하기 위해 세포추적자(cell tracker) 용액을 세포가 있는 페트리디쉬에 넣어 주고 30분간 인큐베이션 하였다. 세포를 하이드로젤 마이크로 패턴에 캡슐화(encapsulation)하기 위해, 세포가 배양된 PDMS 오목주형을 트립신/EDTA로 1분간 인큐베이터에서 처리한 후 PEGDA 전구체 용액을 PDMS 오목주형에 상기 설명한 바와 같이 도포하고 30초간 UV에 노출시켰다. 혈관내피세포성장인자(vascular endothelial growth factor, VEGF)를 하이드로젤 마이크로 패턴에 캡슐화하기 위하여 혈관내피세포성장인자를 250ng/㎖의 농도로 PEGDA 전구체 용액에 혼합한 후 상기 혼합용액을 PDMS 오목주형에 도포하고 UV에 30초간 노출시켰다. 8. 패터닝 공정 제어를 통한 선택적인 패터닝 2 가지의 다른 물질을 한 개의 PDMS 오목주형을 이용하여 캡슐화하기 위해서, PDMS 오목주형의 반쪽을 PU나노투과막으로 덮었다. 전기적 인력으로 인해 PDMS 오목주형과 PU나노투과막이 붙어 있는 동안 PDMS 용액을 이용하여 완벽하게 접착시켰다.  PU나노투과막이 접착된 PDMS 오목주형을 UV광에 하루 동안 노출시켜 멸균하고 상기 설명한 바와 같이 세포를 배양하였다.  PU나노투과막을 제거하고 VEGF/PEGDA 전구체용액을 PU나노투과막으로 가려져 있던 PDMS 오목주형에 도포하여 PEGDA 하이드로젤 마이크로 패턴을 완성하였다.  결과적으로, 한쪽에는 세포, 다른 한쪽에는 VEGF가 담긴 PEGDA 하이드로젤 마이크로 패턴을 제조하였다. 9. PEGDA 하이드로젤 마이크로 패턴을 포함한 세포 부유 배양 장치의 제작 세포 부유 배양 장치의 제조방법은 도 2에 나타낸 모식도에서 보여준다.  세포 부유 배양 장치는 아크릴 재료로 이용하여 제조하였다.  레이저 가공을 통하여 높이가 3mm이며 패터닝 영역이 10 x 10mm인 정사각형의 세포 부유 배양 장치를 제작하였다(도 2의 패널 a).  PDMS용액을 이용하여 PES나노투과막을 세포 부유 배양 장치의 뒷면에 부착하고 80°C의 오븐에서 30분간 경화하였다(도 2의 패널 b).  세포 부유 배양 장치를 고압멸균하고 오븐에서 하루 동안 건조시켰다(도 2의 패널 c).  PEGDA용액을 PDMS 오목주형 위에 도포하고(도 2의 패널 d), 스크래퍼로 밀어주어 패턴의 안쪽을 채웠다(도 2의 패널 e).  PEGDA 용액이 채워진 PDMS 오목주형을 PES나노투과막 위에 덮고(도 2의 패널 f), 2.08 W강도의 UV 빛에 30 초간 노출시켰다.  PDMS 오목주형을 제거하여(도 2의 패널 g) 세포 부유 장치에 형성된 PEGDA 하이드로젤 마이크로 패턴을 얻을 수 있었다 (도 2의 패널 h). 10. 2D 또는 3D에서의 세포 거동 관찰세포추적자(cell tracker)가 삽입된 PEGDA 하이드로젤 마이크로 구조체에 캡슐화한 세포는 형광 현미경(observe A1, Ziess)을 통해서 매일 관찰하고 메타모프(metamorph) 프로그램을 통해 강도(intensity)를 측정하였다. 세포 배양이 끝난 PEGDA 하이드로젤마이크로 구조체를 PBS로 2회 세척하고 live and dead assay kit를 첨가하고 30분간 인큐베이션 하였다.  염색된 PEGDA하이드로젤 마이크로 구조체를 PBS로 세척한 후 공초점 레이져 현미경(confocal laser microscope, MP-LSM, Zeiss)를 사용하여 배양된 세포의 3차원적인 형태를 측정하였다.실험결과 1. 나노투과막의 특성 평가 도 3의 패널 (a)는 PES나노투과막의 주사전자현미경(scanning electron microscope) 이미지를 보여준다.  PES나노투과막의 나노섬유는 랜덤하게 형성되었으며 여러 겹으로 쌓인 망목구조를 형성되었다. 도 3의 패널 (b)는 PU나노투과막의 전자현미경이미지를 보여준다.  이미지에 의하면 나노섬유가 쌓여서 다공성 나노 구조가 완벽히 형성된 것을 보여준다. 도 3의 패널 (c)는 PES나노투과막의 인장 강도 측정값을 보여준다.  PES나노투과막은 세포 배양액에 의해 파동이 생겨 세포에 영향을 미치지 않을 만큼 팽팽하게 세포 부유 배양 장치에 부착하여야 한다. 그렇지 않으면, PES나노투과막을 붙이는 동안 데미지를 입어 확산에 영향을 미칠 수 있다. 인장강도시험결과는 PES나노투과막이 세포 부유 배양 장치에 부착되었을 때 손상을 입지 않을 만큼의 힘이 어느 정도인지 알 수 있다. 도 3의 패널 (d)는 PES나노투과막의 기공의 크기를 보여준다. PES나노투과막의 기공의 크기는 120nm 이하로 측정되었으며, 이것은 PES나노투과막의 기공도가 나노 단위라는 것을 보여준다. 2. 나노투과막상의 PEGDA 하이드로젤 마이크로 패턴 형성도 4의 패널 (a)는 PES나노투과막 위에 광가교 결합된 PEGDA 하이드로젤 마이크로 패턴의 형상을 보여준다.  패턴은 PES나노투과막 위에 완벽하게 반구의 형태로 형성되었으며 일정한 간격을 가지고 나열되었다.  도 4의 패널 (b)는 광학 현미경과 형광 현미경으로 관찰한 것을 병합한 이미지로, 위에서 본 PEGDA하이드로젤 마이크로 구조체의 이미지를 보여준다.  PEGDA하이드로젤 마이크로 구조체은 로다민(rhodamine) B에 의해 염색되었다.  붉은색 원 모양은 형광 염료인 로다민 B가 캡슐화 된 것을 보여주며 원의 주변은 PES나노투과막의 망목구조를 보여준다.  PDMS 오목주형을 이용하여 제조하였으므로 PEGDA하이드로젤 마이크로 구조체의 단일 패턴 사이즈는 PDMS 오목주형과 같은 450μm이어야 한다. 그러나 측정된 PEGDA하이드로젤 마이크로 구조체의 사이즈는 대략 420μm로 PDMS 오목주형에 비해 7% 정도 작은 것으로 측정되었다.  이는 PES나노투과막이 PEGDA 하이드로젤 마이크로 구조체를 흡수하여 좀 더 작은 사이즈로 보인 것을 의미한다.  유리 기판에서는 PEGDA하이드로젤 마이크로 구조체의 손실 없이 패턴이 완성 되지만 PES나노투과막에서는 망목구조로 인하여 PEGDA하이드로젤 마이크로 구조체가 멤브레인에 흡수되기 때문에 PDMS 오목주형의 크기에 비교하여 작은 사이즈로 패터닝 된다.  이러한 흡수현상은 멤브레인에 PEGDA 하이드로젤 마이크로 구조체가 흡수되어 뿌리를 내리는 것과 같은 구조가 되므로 서로 물리적으로 강하게 결합하게 된다.  도 4의 패널 (c)는 PES나노투과막 위에 패턴된 PEGDA하이드로젤 마이크로 구조체의 측면 이미지를 보여준다.  상기 이미지는 PEGDA하이드로젤 마이크로 구조체의 패턴이 3차원적인 구조체임을 보여준다.  PES나노투과막이 PEGDA 하이드로젤마이크로 구조체를 흡수하여 실제의 사이즈보다 더 두꺼워진 대략 300μm의 사이즈를 보여준다.  도 4의 패널 (d)는 PES나노투과막 위에 패턴된 PEGDA 하이드로젤 마이크로 구조체의 이미지를 보여준다.  상기 패턴은 로다민 B(rhodamine B)에 염색되었으며 패턴의 높이는 250μm보다 작다.  상기 이미지는 PEGDA하이드로젤 마이크로 구조체가 3차원적으로 형성된 것을 보여주며 반구의 모양인 것을 보여준다.  도 5는 PDMS 오목주형에 의해 형광염료와 세포를 나타내는 형광비드가 동시에 캡슐화된 것을 보여준다.  도 5의 패널 (a)는 PU나노투과막에 의한 선택적 패터닝 및 캡슐화의 이미지를 보여준다.  PDMS 용액에 의에 접착된 부위가 PDMS 오목주형 윗부분까지 된 것을 알 수 있다.  도 5의 패널 (b)는 광학 이미지와 형광이미지가 병합된 이미지이다.  PDMS 오목주형의 왼쪽 4줄은 로다민 B가 캡슐화 되었으며 오른쪽 4줄은 형광비드가 캡슐화 되었다. 도 5의 패널 (b)는 상기의 선택된 패턴의 경계면을 보여주고 있다.  상기 이미지를 통하여 두 가지의 다른 재료가 완벽하게 분리하여 캡슐화된 것을 알 수 있다. 상기의 방법을 이용하연 HepG2 세포와 VEGF도 완벽하게 분리하여 캡슐화 할 수 있다.  도 5의 패널 (c)는 BSA-FITC와 형광비드가 동시에 캡슐화 패턴의 공초점 레이져 현미경 이미지를 보여준다. 상기 이미지를 통하여 패턴이 완벽하게 3차원적으로 캡슐화 된 것을 알 수 있다. 3. PES 나노투과막에 고정화된 세포의 관찰도 6의 패널 (a)는 1 x 106 세포/㎖의 HepG2 세포를 PDMS 오목주형에 2일 동안 배양하여 세포가 회전타원체(spheroid) 모양으로 응집된 것을 보여준다.  PDMS 오목주형의 사이즈는 HepG2 세포의 회전타원체의 크기를 조절하여 500μm 이하로 만들 수 있는 것을 알 수 있다.  또한 HepG2 세포는 스스로 응집하는 특성으로 인해 패턴에서 중앙에 자리 잡고 회전타원체를 형성하는 것을 알 수 있다.  도 6의 패널 (b)는 Live and Dead mammalian assay kit를 통하여 HepG2 세포의 생존력을 측정한 결과이다.  PES나노투과막 위에 1㎕의 칼세인-AM(calcein-AM), 4㎕의 에티듐 호모다이머-1(ethidium homodimer-1) 및 HepG2 세포를 함께 캡슐화하여 하이드로젤 마이크로 구조체를 제조하였다.  비록 UV 공정이 세포의 생존력에 좋은 영향을 미치지 못하지만 캡슐화된 세포가 좋은 생존력을 보여주는 것을 알 수 있다.  도 6의 패널 (c)는 패턴에 캡슐화된 세포의 공초점 레이져 현미경 이미지를 보여준다.  캡슐화된 세포는 live and dead mammalian assay kit에 의해 염색되었지만 PEGDA 하이드로젤 마이크로 구조체는 어느 것으로도 염색되지 않았기 때문에 형광이 띄지 않고 세포의 형광에 의해 산란된 빛만 보이게 된다. 공초점 레이져 현미경은 형광에 염색된 샘플만을 보여주기 때문에 상기 이미지에 보이는 샘플은 제대로 패턴이 형성되지 않아 보일 수 있다. 그러므로 세포는 공간적으로 패턴의 한 가운데에 위치하여 공중에 떠 보이는 것으로 볼 수 있다. 도 7의 패널 (a)는 PDMS 오목주형의 절반의 영역에서 배양된 HepG2 세포를 보여준다.  PDMS 오목주형의 오른쪽은 배양된 세포를 보여주고 도 7의 패널 (b)를 통해서 완벽하게 PEGDA 하이드로젤 마이크로 구조체에 캡슐화된 것을 알 수 있다.  PDMS 오목주형의 왼쪽은 VEGF를 캡슐화하기 위하여 PU나노투과막으로 패턴화시키지 않은 것을 확인 할 수 있고 VEGF는 어느 형광도 띄지 않기 때문에 도 7의 패널 (b)에서 캡슐화가 안된 것처럼 보일 수 있지만 도 6을 통해 방법적으로 캡슐화 되었다고 할 수 있다.  도 7의 패널 (c)는 PEGDA 하이드로젤 마이크로 구조체의 왼편에는 HepG2세포가 캡슐화 되었고 오른편에는 VEGF가 캡슐화된 이미지를 보여준다.  4. 3차원 부유 배양법에 의한 패터닝 된 간세포의 기능평가최종적으로 캡슐화 된 HepG2 세포의 기능은 간세포의 특정적인 기능인 요소 합성(urea synthesis)을 통해 확인하였다.  세포의 부유 배양 방식과 부유하지 않는 배양 방식을 비교하기 위해 3가지 실험을 진행하였다.  첫째, 한쪽에 PEGDA 하이드로젤 마이크로 구조체에 오직 세포만을 캡슐화하여 음성대조군(negative control)으로 사용하였다.  둘째, 세포와 VEGF를 각각의 반쪽에 캡슐화하였다. 섯째, HepG2 세포를 PEGDA 하이드로젤 마이크로 구조체에 캡슐화하여 배양하고 NIH3T3 섬유화 세포를 PES나노투과막에서 배양하였다.  모든 패턴된 PES나노투과막은 3cm 페트리디쉬에서 3㎖의 배지로 배양하였으며 매일 배양액을 교체해 주며 1, 3, 및 5 일 시점에서 배양액을 수득하였다.  결과는 각각 도 8의 패널 (a), 패널 (b) 및 패널 (c)에 그래프로 나타내었다.  첫 번째 샘플(도 8의 패널 (a))과 두 번째 샘플(도 8의 패널 (b))에서는 큰 차이가 없으나 NIH3T3 섬유화 세포와 공배양된 샘플(도 8의 패널 (c))에서는 부유 배양 방식을 통해 배양한 샘플이 더 많은 요소를 합성한 것을 알 수 있었다. 결론본 발명에서는 세포간 결합과 나노투과막위에 하이드로젤 마이크로 패터닝에 의한 성장인자의 확산을 위한 3차원적인 간세포 지지체를 개발하였다.  본 발명의 주요한 부분은 포토리소그래피에 의해 나노투과막 위에 하이드로젤 마이크로 패터닝을 했다는 점이며, 선택적인 패터닝이 가능하며 생체적으로 안정하다는 것이다. 그로 인한 결론은 다음과 같다.  1. 3차원으로 하이드로젤 마이크로 패터닝을 PES나노투과막 위에 행함으로써 생체 모방이라는 의미를 부여할 수 있었고 마이크로단위로 패터닝을 조작함으로 인해 미세환경을 가지는 지지체의 의미를 부여할 수 있었다.  또한 마이크로 하이드로젤과 나노투과막이라는 나노와 마이크로와 융합된 지지체를 보여줄 수 있었다.  2. PES나노투과막 위에 PEGDA 하이드로젤 마이크로 구조체를 3차원적으로 패터닝하면서 형광 염색 물질과 형광 비드를 캡슐화 함으로써 세포와 생리활성 물질의 캡슐화 가능여부를 판단할 수 있었고, 선택적인 패터닝을 가시적으로 보여줄 수 있었다.  3. PES나노투과막 위의 PEGDA 하이드로젤 마이크로 구조체에 간세포(HepG2 세포)를 성공적으로 캡슐화하였고 생존시킬 수 있어 간세포지지체로 패터닝에 이용할 수 있다는 점을 보여줄 수 있었으며, 실제 세포와 혈관내피세포성장인자의 선택적인 패터닝이 가능하였다.   4. 세포 부유 배양 장치를 통해 성장인자의 확산 및 공배양방식을 통한 간세포의 기능성을 확인하였다.   본 명세서에서 설명된 구체적인 실시예는 본 발명의 바람직한 구현예 또는 예시를 대표하는 의미이며, 이에 의해 본 발명의 범위가 한정되지는 않는다.  본 발명의 변형과 다른 용도가 본 명세서 특허청구범위에 기재된 발명의 범위로부터 벗어나지 않는다는 것은 당업자에게 명백하다. 